(57)【要約】【課題】十分な耐摩耗性と難燃性を併せ持つことで、架空配電線に巻き付ける際のテープ巻き層数を減らすことができると共に、トラッキング等による火花火災の起点となるおそれを無くすことのできる架空配電線防護用の粘着テープを提供する。【解決手段】架空配電線の樹木接触対策として布設される耐摩耗防護材の連結部などに巻き付けられる架空配電線防護用の粘着テープにおいて、非発泡の難燃性架橋ポリエチレンフィルムよりなる基材フィルム１１の片面に、ブチルゴム混和物などの難燃性の粘着層１２を形成してなり、基材フィルム１１の厚さを０．１〜０．３ｍｍの範囲に設定し、テープ全体の肉厚を０．３〜０．８ｍｍの範囲に設定している。【選択図】図１
2008174686.tif 000002
【特許請求の範囲】
【請求項１】
架空配電線の樹木接触対策として布設される耐摩耗防護材の連結部などに巻き付けられる架空配電線防護用の粘着テープにおいて、
非発泡の難燃性架橋ポリエチレンフィルムよりなる基材フィルムの片面に、難燃性の粘着層を形成してなることを特徴とする架空配電線防護用の粘着テープ。
【請求項２】
前記難燃性の粘着層を形成する粘着材料として、ブチルゴム混和物、ブタジエンゴム混和物、アクリル樹脂系粘着材のうちの１つを使用したことを特徴とする請求項１に記載の架空配電線防護用の粘着テープ。
【請求項３】
前記基材フィルムの厚さが０．１〜０．３ｍｍの範囲に設定され、テープ全体の肉厚が０．３〜０．８ｍｍの範囲に設定されていることを特徴とする請求項１または２に記載の架空配電線防護用の粘着テープ。
【発明の詳細な説明】
【技術分野】
【０００１】
本発明は、架空配電線の樹木接触対策として使用されている樹木対策機材（耐摩耗性防護管など）の連結箇所などに巻き付けられる架空配電線防護用の粘着テープに関するものである。
【背景技術】
【０００２】
従来の架空配電線防護用の粘着テープは、基材フィルムに厚さ０．１〜０．３ｍｍ程度のポリエチレンフィルムを用い、粘着層を含めたテープ全体の肉厚が０．３〜１．０ｍｍ程度のものであった。この粘着テープを巻き付ける箇所は、樹木対策機材が布設されるエリアであり、テープ巻き付け箇所にも樹木対策機材と同等の耐摩耗性が要求されるため、従来では、樹木対策機材と同様の耐摩耗性を確保するべく、約８〜１０層に粘着テープを巻き付けていた。
【０００３】
しかし、８〜１０層という多層に粘着テープを巻き付けるのは、作業効率が悪い上に、テープ巻き付け箇所の肉厚が大きくなり過ぎて、膨らんでしまうという問題があった。
【０００４】
また、通常、樹木対策機材である耐摩耗性防護管などには難燃性を持たせているが、粘着テープには特に難燃性を持たせていないために、トラッキング等の火花により粘着テープを起点とした火災が起こる可能性が残されていた。
【０００５】
そこで、従来の粘着テープに代えて、特許文献１に記載の粘着テープを使用することを検討してみた。
【特許文献１】特開２０００−３１９４５４号公報
【発明の開示】
【発明が解決しようとする課題】
【０００６】
しかし、特許文献１に記載の粘着テープは、耐摩耗性の点では見るべき性能を発揮する可能性があるものの、難燃性の点では十分な性能を発揮することができないおそれがあることが分かった。
【０００７】
本発明は、上記事情を考慮し、十分な耐摩耗性と難燃性を併せ持つことで、架空配電線に巻き付ける際のテープ巻き層数を減らすことができて作業性の向上が図れると共に、トラッキング等による火花火災の起点となるおそれを無くすことのできる架空配電線防護用の粘着テープを提供することを目的とする。
【課題を解決するための手段】
【０００８】
請求項１の発明の架空配電線防護用の粘着テープは、架空配電線の樹木接触対策として布設される耐摩耗防護材の連結部などに巻き付けられる架空配電線防護用の粘着テープにおいて、非発泡の難燃性架橋ポリエチレンフィルムよりなる基材フィルムの片面に、難燃性の粘着層を形成してなることを特徴とする。
【０００９】
請求項２の発明は、請求項１に記載の架空配電線防護用の粘着テープであって、難燃性の粘着層を形成する粘着材料として、ブチルゴム混和物、ブタジエンゴム混和物、アクリル樹脂系粘着材のうちの１つを使用したことを特徴とする。
【００１０】
請求項３の発明は、請求項１または２に記載の架空配電線防護用の粘着テープであって、前記基材フィルムの厚さが０．１〜０．３ｍｍの範囲に設定され、テープ全体の肉厚が０．３〜０．８ｍｍの範囲に設定されていることを特徴とする。
【発明の効果】
【００１１】
請求項１の発明によれば、基材フィルムに非発泡の難燃性架橋ポリエチレンフィルムを用いることにより、摩耗等に対する機械的強度が増し、耐摩耗性については、従来品の約３倍の性能を発揮することができる。その結果、樹木接触対策としてのテープ巻き回数を減らすことができ、テープ巻き箇所の肉厚膨大化を防止することができる。また、基材フィルムおよび粘着層に難燃性の材料を使用していることにより、樹木対策機材の布設エリアに使用した場合のトラッキング等による粘着テープが起点となる火災の発生を防止することができ、安全性の向上が図れる。
【００１２】
請求項２の発明によれば、難燃性の粘着層を形成する粘着材料として、ブチルゴム混和物、ブタジエンゴム混和物、アクリル樹脂系粘着材のうちの１つを使用することにより、低コストが図れる。
【００１３】
請求項３の発明によれば、基材フィルムの厚さを０．１〜０．３ｍｍの範囲に設定し、テープ全体の肉厚を０．３〜０．８ｍｍの範囲に設定しているので、極端にテープの剛性が上がってしまうことを避けながら、必要な耐摩耗性を確保することができる。従って、テープ巻き付け作業を特別に困難にすることがなく、また、テープ巻き付け回数が増大して作業時間が長くなることもない。
【発明を実施するための最良の形態】
【００１４】
以下、本発明の実施の形態について図面を参照して詳細に説明する。
【００１５】
この実施形態の架空配電線防護用の粘着テープ１０は、図２に示すように、架空配電線１の樹木接触対策として布設される耐摩耗防護管２の連結部などに巻き付けられる粘着テープであって、図１に示すように、非発泡の難燃性架橋ポリエチレンフィルムよりなる基材フィルム１１の片面に、難燃性の粘着層１２を形成してなるものである。難燃性の粘着層１２を形成する粘着材料としては、ブチルゴム混和物、ブタジエンゴム混和物、アクリル樹脂系粘着材などのうちの１つを使用することができ、そうすることで低コスト化を図ることができる。
【００１６】
また、寸法的には、基材フィルム１１の厚さｔ１を０．１〜０．３ｍｍの範囲に設定し、テープ全体の肉厚ｔを０．３〜０．８ｍｍの範囲に設定している。
【００１７】
このように、基材フィルム１１に非発泡の難燃性架橋ポリエチレンフィルムを用いたことにより、耐摩耗性については、従来品の約３倍程度の性能を発揮することができる。
【００１８】
例えば、ＪＩＳ  Ｃ  ３００５（ゴム・プラスチック絶縁電線試験方法）の摩耗試験方法に準拠して、本発明の実施形態の粘着テープ１０と従来品の粘着テープの摩耗試験を行った結果、次のような機械的強度の違いを知ることができた。ここでは、摩耗回数５００回でのシート貫通層数を測定した。
【００１９】
その結果、従来のポリエチレンフィルムの粘着テープ（基材フィルム肉厚０．１５ｍｍ、粘着層０．３ｍｍ）の場合は、貫通層数が９枚〜１１枚であったが、この実施の形態の難燃性架橋ポリエチレンフィルムを基材フィルムとして用いた粘着テープ（基材フィルム肉厚０．１５ｍｍ、粘着層０．３ｍｍ）の場合は、貫通層数が３〜４枚であり、おおよそ３倍の耐摩耗性能の違いを発揮できることが分かった。
【００２０】
従って、粘着層は難燃、非難燃の違いのみであり、耐摩耗性には影響しない。すなわち、この耐摩耗性の差は純粋に基材フィルムの機械的強度差であり、この実施の形態の粘着テープ１０を使用することによって、樹木接触対策としてのテープ巻き回数を減らすことができ、テープ巻き箇所の肉厚膨大化を防止することができる。
【００２１】
また、基材フィルム１１および粘着層１２に難燃性の材料を使用していることにより、樹木対策機材の布設エリアに使用した場合のトラッキング等による粘着テープ１０が起点となる火災の発生を防止することができる。即ち、ＪＩＳ  Ｋ  ６９１１（熱硬化性プラスチック一般試験方法）の耐燃性試験Ｂ法に規定するＶ−０級の難燃性を持たせることで、高い自己消火性能を持たせることができ、粘着テープ１０が火災の起点となることを回避できる。従って、安全性の向上を図ることができる。
【００２２】
また、基材フィルム１１の厚さを０．１〜０．３ｍｍの範囲に設定し、テープ全体の肉厚を０．３〜０．８ｍｍの範囲に設定しているので、極端にテープの剛性が上がってしまうことを避けながら、必要な耐摩耗性を確保することができる。従って、テープ巻き付け作業を特別に困難にすることがなく、また、テープ巻き付け回数が増大して作業時間が長くなることもなくなり、作業効率の向上を図ることができる。
【図面の簡単な説明】
【００２３】
【図１】本発明の実施形態の粘着テープの概略構成図である。
【図２】同実施形態の粘着テープの使用状況を示す斜視図である。
【符号の説明】
【００２４】
１  架空配電線
２  耐摩耗性防護管
１０  粘着テープ
１１  基材フィルム
１２  粘着層
【図１】
2008174686.tif 000003
【図２】
2008174686.tif 000004